(57)【要約】【課題】低い転がり抵抗並びに高い耐久性、耐リムずれ性能及び導電性が達成された空気入りタイヤの提供。【解決手段】本タイヤ２２は、それぞれがサイドウォール２６の軸方向外側面と接する一対の第一クリンチ２８と、それぞれが第一クリンチ２８の半径方向内側に位置しリムＲと接触する一対の第二クリンチ３０と、それぞれが第二クリンチ３０の軸方向内側に位置する一対のビード３２と、トレッド及びサイドウォール２６の内側に沿って一方のビード３２と他方のビード３２との間に架け渡されたカーカス３６とを備えている。半径方向において、上記サイドウォール２６の内側端は上記第一クリンチ２８の内側端の近辺まで延びている。上記第一クリンチ２８の損失正接ＬＴ１が上記第二クリンチ３０の損失正接ＬＴ２より低い。【選択図】図２
2015199465.tif 000002
【特許請求の範囲】
【請求項１】
その外面がトレッド面をなすトレッドと、それぞれが上記トレッドの端から半径方向略内向きに延びる一対のサイドウォールと、それぞれが上記サイドウォールの軸方向外側面と接する一対の第一クリンチと、それぞれが上記第一クリンチの半径方向内側に位置しリムと接触する一対の第二クリンチと、それぞれが上記第二クリンチの軸方向内側に位置する一対のビードと、上記トレッド及び上記サイドウォールの内側に沿って一方のビードと他方のビードとの間に架け渡されたカーカスとを備えており、
半径方向において、上記サイドウォールの内側端が上記第一クリンチの内側端の近辺まで延びており、
上記第一クリンチの損失正接ＬＴ１が上記第二クリンチの損失正接ＬＴ２より低い空気入りタイヤ。
【請求項２】
ビードベースラインＢＢＬから上記第一クリンチの外側端までの半径方向高さＨ１の、タイヤの断面高さＨに対する比（Ｈ１／Ｈ）が０．１５以上０．４０以下である請求項１に記載のタイヤ。
【請求項３】
上記第二クリンチのうち、このタイヤがリムに装着されたときこのリムと上記カーカスとに挟まれる部分において計測した上記第二クリンチの厚みの最小値Ｔ２ｍｉｎが１．０ｍｍ以上であり、この部分において計測した上記第二クリンチの厚みの最大値Ｔ２ｍａｘが３．０ｍｍ以下である請求項１又は２に記載のタイヤ。
【請求項４】
ビードベースラインＢＢＬから上記第二クリンチの外側端までの半径方向高さがＨ２とされ、このタイヤがリムＲの組み込まれたときのビードベースラインＢＢＬからリムＲのフランジの外側端までの半径方向高さがＨｒとされたとき、高さＨ２と高さＨｒの差（Ｈ２−Ｈｒ）が２ｍｍ以上４ｍｍ以下である請求項１から３のいずれかに記載のタイヤ。
【請求項５】
上記サイドウォールの軸方向外側の面上の点であって、半径方向において上記第一クリンチの外側端と上記サイドウォールの内側端との中心に位置する点がＰｓとされたとき、点Ｐｓにおける上記サイドウォールの厚みＴＳが１．０ｍｍ以上３．０ｍｍ以下である請求項１から４のいずれかに記載のタイヤ。
【請求項６】
上記第一クリンチの損失正接ＬＴ１の上記第二クリンチの損失正接ＬＴ２に対する比（ＬＴ１／ＬＴ２）が０．３０以上０．６０以下である請求項１から５のいずれかに記載のタイヤ。
【請求項７】
上記第一クリンチの複素弾性率Ｅ１＊の上記第二クリンチの複素弾性率Ｅ２＊に対する比（Ｅ１＊／Ｅ２＊）が０．７０以上１．２０以下である請求項１から６のいずれかに記載のタイヤ。
【請求項８】
上記第二クリンチの複素弾性率Ｅ２＊が８ＭＰａ以上１２ＭＰａ以下である請求項１から７のいずれかに記載のタイヤ。
【請求項９】
上記サイドウォールの複素弾性率Ｅｓ＊が３ＭＰａ以上５ＭＰａ以下である請求項１から８のいずれかに記載のタイヤ。
【発明の詳細な説明】
【技術分野】
【０００１】
本発明は、空気入りタイヤに関する。
【背景技術】
【０００２】
環境への配慮から、近年、車両の低燃費化に対する要求は特に強くなっている。タイヤは車両の燃費性能に影響を与えるため、燃費の削減に寄与する「低燃費タイヤ」の開発が進められている。タイヤによる低燃費化を達成するには、タイヤの転がり抵抗を小さくすることが重要である。タイヤは転動する際に変形と復元とを繰り返す。この変形と復元とに起因するエネルギー損失が、タイヤの転がり抵抗の主な発生要因である。
【０００３】
従来のエイペックスよりも小さなエイペックスをビードに備えたタイヤが増えてきている。小さなエイペックスは、良好な乗り心地の実現に寄与する。図４には、小さなエイペックス１０を備える従来のタイヤ２の一例が示されている。図４は、タイヤ２のビードの部分が示された断面図である。このタイヤ２は、サイドウォール４の半径方向内側にクリンチ６を備えている。このタイヤ２では、ビード８はクリンチ６の軸方向内側に位置している。カーカス１２は、一対のビード８の間に架け渡されている。
【０００４】
図４で示されるように、エイペックス１０が小さくされたタイヤ２では、通常のエイペックスを有するタイヤに比べて、クリンチ６は大きなボリュームを有する。このタイヤ２では、通常のエイペックスを備えるタイヤに比べて、クリンチ６におけるエネルギー損失が増大する。このタイヤ２では、クリンチ６でのエネルギー損失を小さくすることが、転がり抵抗の低減のために重要となる。
【０００５】
クリンチでのエネルギー損失を小さくするためには、クリンチを従来のゴムより損失正接の低いゴム（低発熱ゴム）により構成する方法が有効である。これは、クリンチを構成するゴムの主たる補強剤を従来のカーボンブラックからシリカに変更することで達成される。しかし、低発熱ゴムにより構成されたクリンチでは、この補強剤の変更に起因して、耐摩耗性が低下することがある。これは、タイヤの耐久性の低下を招来しうる。さらに、カーボンブラックが導電材料であるのに対して、シリカは絶縁材料である。低発熱ゴムで構成されたクリンチは非導電性である。クリンチに低発熱のゴムを使用することは、タイヤの電気抵抗を高くしうる。このタイヤを備えた車両では、静電気により火花や電波障害が発生することがある。加えて、低発熱ゴムで構成したクリンチを備えるタイヤでは、従来のゴムで構成したクリンチを備えるタイヤに比べて、リムずれが起こり易いという問題もある。
【０００６】
転がり抵抗の増大を低減し、耐久性の低下を抑制したタイヤが、特開２０１１−７３４６４公報に開示されている。この文献では、リムプロテクターを備えることで、クリンチのゴムのボリュームが増加したタイヤについて、低発熱化と高耐久性との両立が検討されている。
【先行技術文献】
【特許文献】
【０００７】
【特許文献１】特開２０１１−７３４６４公報
【発明の概要】
【発明が解決しようとする課題】
【０００８】
車両の低燃費化に対する要求の高まりにより、さらなる転がり抵抗の削減が求められている。タイヤの高い耐久性、耐リムずれ性能及び導電性を維持しつつ、クリンチにおけるエネルギー損失を低減することが求められている。
【０００９】
本発明の目的は、低い転がり抵抗並びに高い耐久性、耐リムずれ性能及び導電性が達成された空気入りタイヤの提供にある。
【課題を解決するための手段】
【００１０】
本発明に係る空気入りタイヤは、その外面がトレッド面をなすトレッドと、それぞれが上記トレッドの端から半径方向略内向きに延びる一対のサイドウォールと、それぞれが上記サイドウォールの軸方向外側面と接する一対の第一クリンチと、それぞれが上記第一クリンチの半径方向内側に位置しリムと接触する一対の第二クリンチと、それぞれが上記第二クリンチの軸方向内側に位置する一対のビードと、上記トレッド及び上記サイドウォールの内側に沿って一方のビードと他方のビードとの間に架け渡されたカーカスとを備えている。半径方向において、上記サイドウォールの内側端は上記第一クリンチの内側端の近辺まで延びている。上記第一クリンチの損失正接ＬＴ１は上記第二クリンチの損失正接ＬＴ２より低い空気入りタイヤ。
【００１１】
好ましくは、ビードベースラインＢＢＬから上記第一クリンチの外側端までの半径方向高さＨ１の、タイヤの断面高さＨに対する比（Ｈ１／Ｈ）は０．１５以上０．４０以下である。
【００１２】
好ましくは、上記第二クリンチのうち、カーカスとリムに挟まれる部分において計測した上記第二クリンチの厚みの最小値Ｔ２ｍｉｎは１．０ｍｍ以上であり、この部分において計測した上記第二クリンチの厚みの最大値Ｔ２ｍａｘは３．０ｍｍ以下である。
【００１３】
好ましくは、ビードベースラインから上記第二クリンチの外側端までの半径方向高さがＨ２とされ、このタイヤがリムの組み込まれたときのビードベースラインからリムのフランジの外側端までの半径方向高さがＨｒとされたとき、高さＨ２と高さＨｒの差（Ｈ２−Ｈｒ）は２ｍｍ以上４ｍｍ以下である。
【００１４】
好ましくは、上記サイドウォールの軸方向外側の面上の点であって、半径方向において上記第一クリンチの外側端と上記サイドウォールの内側端との中心に位置する点がＰｓとされたとき、点Ｐｓにおける上記サイドウォールの厚みＴＳが１．０ｍｍ以上３．０ｍｍ以下である。
【００１５】
好ましくは、上記第一クリンチの損失正接ＬＴ１の上記第二クリンチの損失正接ＬＴ２に対する比（ＬＴ１／ＬＴ２）は０．３０以上０．６０以下である。
【００１６】
好ましくは、上記第一クリンチの複素弾性率Ｅ１＊の上記第二クリンチの複素弾性率Ｅ２＊に対する比（Ｅ１＊／Ｅ２＊）は０．７０以上１．２０以下である。
【００１７】
好ましくは、上記第二クリンチの複素弾性率Ｅ２＊は８ＭＰａ以上１２ＭＰａ以下である。
【００１８】
好ましくは、上記サイドウォールの複素弾性率Ｅｓ＊は３ＭＰａ以上５ＭＰａ以下である。
【発明の効果】
【００１９】
本発明に係るタイヤは、第一クリンチと第二クリンチとを備えている。第一クリンチの損失正接は、第二クリンチの損失正接よりも低い。第一クリンチは低発熱である。これは、第一クリンチにおけるエネルギー損失の低減に寄与する。このタイヤの転がり抵抗は低い。
【００２０】
このタイヤでは、第一クリンチは、サイドウォールの軸方向外側面と接している。半径方向において、このサイドウェールの内側端は、第一クリンチの内側端の近辺まで延びている。第一クリンチとカーカスとの間にサイドウェールが位置している。このサイドウォールがクッションとなることにより、第一クリンチを低発熱ゴムで構成したことに起因する耐久性の低下を防止する。このタイヤでは高い耐久性が維持されている。
【００２１】
このタイヤでは損失正接の高い第二クリンチがリムと接触する。低発熱ゴムで構成されたクリンチに比べて、この第二クリンチの耐摩耗性は高い。このタイヤは高い耐久性が維持されている。さらに、低発熱ゴムで構成されたクリンチに比べて、この第二クリンチでは高い導電性が実現しうる。このタイヤでは良好な導電性が維持されている。加えて、この第二クリンチにより、良好な耐リムずれ性能が維持されている。
【図面の簡単な説明】
【００２２】
【図１】図１は、本発明の一実施形態に係るタイヤの一部が示された断面図である。
【図２】図２は、図１のタイヤの一部が示された拡大断面図である。
【図３】図３は、図１のタイヤが、リム及び電気抵抗測定装置と共に示された模式図である。
【図４】図４は、従来のタイヤの一部が示された断面図である。
【発明を実施するための形態】
【００２３】
以下、適宜図面が参照されつつ、好ましい実施形態に基づいて本発明が詳細に説明される。
【００２４】
図１には、空気入りタイヤ２２が示されている。図２は、図１のタイヤ２２のビード３２の部分が示された拡大図である。図１及び図２において、上下方向がタイヤ２２の半径方向であり、左右方向がタイヤ２２の軸方向であり、紙面との垂直方向がタイヤ２２の周方向である。図１において、一点鎖線ＣＬはタイヤ２２の赤道面を表わす。このタイヤ２２の形状は、トレッドパターンを除き、赤道面に対して対称である。
【００２５】
このタイヤ２２は、トレッド２４、サイドウォール２６、第一クリンチ２８、第二クリンチ３０、ビード３２、カーカス３４、ベルト３６、バンド３８及びインナーライナー４０を備えている。このタイヤ２２は、チューブレスタイプである。このタイヤ２２は、乗用車に装着される。
【００２６】
トレッド２４は、半径方向外向きに凸な形状を呈している。トレッド２４は、路面と接地するトレッド面４２を形成する。トレッド面４２には、溝４４が刻まれている。この溝４４により、トレッドパターンが形成されている。トレッド２４は、ベース層４６とキャップ層４８とを有している。キャップ層４８は、ベース層４６の半径方向外側に位置している。キャップ層４８は、ベース層４６に積層されている。ベース層４６は、接着性に優れた架橋ゴムからなる。ベース層４６の典型的な基材ゴムは、天然ゴムである。
【００２７】
サイドウォール２６は、トレッド２４の端から半径方向略内向きに延びている。このサイドウォール２６は、耐カット性及び耐候性に優れた架橋ゴムからなる。このサイドウォール２６は、カーカス３４の損傷を防止する。サイドウォール２６は軟質である。これは、良好な乗り心地の実現に寄与する。
【００２８】
第一クリンチ２８は、サイドウォール２６の半径方向内側部分の軸方向外側に位置している。第一クリンチ２８は、サイドウォール２６の軸方向外側面と接している。図２において両矢印Ｈｒは第一クリンチ２８の外側端５０と内側端５２との半径方向の距離である。両矢印Ｈｓは第一クリンチ２８の外側端５０とサイドウォール２６の内側端５４との半径方向の距離である。図に示されるとおり、半径方向において、サイドウォール２６の内側端５４は第一クリンチ２８の内側端５２の近辺まで延びている。詳細には、距離Ｈｓの距離Ｈｒに対する比（Ｈｓ／Ｈｒ）は０．８以上、さらには０．９以上である。換言すれば、第一クリンチ２８の軸方向内側面のほぼ全体が、サイドウォール２６に覆われている。第一クリンチ２８とカーカス３４との間には、サイドウォール２６が位置している。
【００２９】
第一クリンチ２８は、ゴム組成物が架橋されることによって成形されている。つまり第一クリンチ２８は架橋ゴムである。このゴム組成物の好ましい基材ゴムは、ジエン系ゴムである。ジエン系ゴムの具体例としては、天然ゴム（ＮＲ）、ポリイソプレン（ＩＲ）、ポリブタジエン（ＢＲ）、アクリロニトリル−ブタジエン共重合体（ＮＢＲ）及びポリクロロプレン（ＣＲ）が挙げられる。２種以上のゴムが併用されてもよい。
【００３０】
第一クリンチ２８のゴム組成物は、主たる補強剤として、シリカを含んでいる。第一クリンチは低発熱のゴムから構成される。第一クリンチ２８の損失正接ＬＴ１は、第二クリンチ３０の損失正接ＬＴ２よりも小さい。この第一クリンチ２８を備えたタイヤの転がり抵抗は、小さい。低燃費性能と第一クリンチ２８の強度との観点から、シリカの量は、基材ゴム１００質量部に対して３５質量部以上が好ましく、４５質量部以上が特に好ましい。この量は、１００質量部以下が好ましい。
【００３１】
本発明では、上記損失正接ＬＴ１及びＬＴ２並びに後述する複素弾性率Ｅ１＊、Ｅ２＊及びＥｓ＊は、「ＪＩＳ  Ｋ  ６３９４」の規定に準拠して、粘弾性スペクトロメーター（岩本製作所製の「ＶＥＳＦ−３」）を用いて、下記に示される条件で計測される。
初期歪み：１０％
振幅：±２．０％
周波数：１０Ｈｚ
変形モード：引張
測定温度：３０℃
【００３２】
シリカは非導電性である。このため、第一クリンチ２８は、非導電性である。本発明において非導電性とは、当該部材の体積固有抵抗が１．０×１０８Ω・ｃｍ以上であることを意味する。特には、非導電性の部材の体積固有抵抗は、１．０×１０１０Ω・ｃｍ以上である。なお、本発明において導電性とは、当該部材の体積固有抵抗が１．０×１０８Ω・ｃｍ未満であることを意味する。
【００３３】
第一クリンチ２８のゴム組成物は、シリカとして乾式シリカ、湿式シリカ、合成ケイ酸塩シリカ及びコロイダルシリカを含みうる。シリカの窒素吸着比表面積（ＢＥＴ）は１５０ｍ２／ｇ以上が好ましく、１７５ｍ２／ｇ以上が特に好ましい。入手容易なシリカの窒素吸着比表面積は、２５０ｍ２／ｇ以下である。
【００３４】
第一クリンチ２８のゴム組成物は、シリカと共に、シランカップリング剤を含んでいる。このカップリング剤により、ゴム分子とシリカとの間の堅固な結合が達成されると推測される。このカップリング剤により、シリカと他のシリカとの間の堅固な結合が達成されると推測される。
【００３５】
第一クリンチ２８のゴム組成物が、他の補強剤として、少量のカーボンブラックを含んでもよい。カーボンブラックは、トレッドの耐摩耗性に寄与する。少量のカーボンブラックは、シリカによる低燃費性能を大幅には阻害しない。カーボンブラックの量は、基材ゴム１００質量部に対して２０質量部以下が好ましく、１０質量部以下がより好ましく、５質量部以下が特に好ましい。
【００３６】
第一クリンチ２８のゴム組成物は、硫黄及び加硫促進剤を含んでいる。このゴム組成物が、軟化剤、可塑剤、老化防止剤、ステアリン酸、酸化亜鉛等を含んでもよい。
【００３７】
第二クリンチ３０は、第一クリンチ２８の半径方向内側に位置する。第二クリンチ３０は、半径方向に延びる側部５６と、側部５６の半径方向内側端から軸方向内側に延びる底部５８とからなっている。側部５６の軸方向内側面の一部は、第一クリンチ２８と接している。図２では、このタイヤ２２はリムＲに装着されている。図に示されるとおり、側部５６の一部は、カーカス３４とリムＲのフランジ３５とに挟まれている。底部５８は、カーカス３４とリムＲのシート３７とに挟まれている。第二クリンチ３０が底部５８を有しなくてもよい。このタイヤ２２が底部５８の代わりにチェーファーを備えてもよい。
【００３８】
第二クリンチ３０は、ゴム組成物が架橋されることによって成形されている。このゴム組成物の好ましい基材ゴムは、ジエン系ゴムである。前述されたジエン系ゴムが、第二クリンチ３０にも用いられうる。第二クリンチ３０に特に適したポリマーは、溶液重合スチレン−ブタジエン共重合体である。
【００３９】
第二クリンチ３０のゴム組成物は、主たる補強剤として、カーボンブラックを含んでいる。カーボンブラックは、導電性物質である。ゴム組成物が、主たる補強剤としてカーボンブラックを含むことで、第二クリンチ３０の導電性が達成されている。また、カーボンブラックは、第二クリンチ３０の耐摩耗性の向上に寄与する。第二クリンチ３０は高い耐摩耗性が維持されている。この観点から、カーボンブラックの量は、基材ゴム１００質量部に対して４５質量部以上が好ましく、５５質量部以上がより好ましく、６５質量部以上が特に好ましい。この量は、１００質量部以下が好ましい。
【００４０】
第二クリンチ３０のゴム組成物は、カーボンブラックとして、チャンネルブラック、ファーネスブラック、アセチレンブラック及びサーマルブラックを含みうる。カーボンブラックの吸油量は５ｃｍ３／１００ｇ以上３００ｃｍ３／１００ｇ以下が好ましい。
【００４１】
第二クリンチ３０のゴム組成物は、硫黄及び加硫促進剤を含んでいる。このゴム組成物が、軟化剤、可塑剤、老化防止剤、ステアリン酸、酸化亜鉛等を含んでもよい。
【００４２】
ビード３２は、第二クリンチ３０の側部５６の軸方向内側に位置している。ビード３２は第二クリンチ３０の底部５８の半径方向外側に位置している。ビード３２は、コア６０と、このコア６０から半径方向外向きに延びるエイペックス６２とを備えている。コア６０はリング状であり、巻回された非伸縮性ワイヤーを含む。ワイヤーの典型的な材質は、スチールである。エイペックス６２は、半径方向外向きに先細りである。図２において、両矢印Ｈｅは、エイペックス６２の半径方向高さを表す。このエイペックス６２は、通常のエイペックスに比べて小さい。詳細には、高さＨｅは５ｍｍ以上１５ｍｍ以下である。
【００４３】
図２に示されるとおり、半径方向において、エイペックス６２の外側端は、サイドウォール２６の内側端５４より外側に位置している。換言すれば、サイドウォール２６は、エイペックス６２と第一クリンチ２８との間まで延びている。
【００４４】
カーカス３４は、カーカスプライ６４からなる。カーカスプライ６４は、両側のビード３２の間に架け渡されている。カーカスプライ６４は、トレッド２４及びサイドウォール２６に沿っている。カーカスプライ６４は、コア６０の周りを、軸方向内側から外側に向かって折り返されている。この折り返しにより、カーカスプライ６４には、主部６６と折り返し部６８とが形成されている。前述のとおり、このタイヤ２２のエイペックス６２は通常のエイペックスより小さい。このため、ビード３２の半径方向外側において、折り返し部６８は軸方向内側に凸となるように湾曲している。
【００４５】
図示されていないが、カーカスプライ６４は、並列された多数のコードとトッピングゴムとからなる。それぞれのコードが赤道面に対してなす角度の絶対値は、７５°から９０°である。換言すれば、このカーカス３４はラジアル構造を有する。コードは、有機繊維からなる。好ましい有機繊維としては、ポリエチレンテレフタレート繊維、ナイロン繊維、レーヨン繊維、ポリエチレンナフタレート繊維及びアラミド繊維が例示される。
【００４６】
ベルト３６は、トレッド２４の半径方向内側に位置している。ベルト３６は、カーカス３４と積層されている。ベルト３６は、カーカス３４を補強する。ベルト３６は、第一層３６ａ及び第二層３６ｂからなる。図示されていないが、第一層３６ａ及び第二層３６ｂのそれぞれは、並列された多数のコードとトッピングゴムとからなる。各コードは、赤道面に対して傾斜している。傾斜角度の絶対値は、通常は１０°以上３５°以下である。第一層３６ａのコードの赤道面に対する傾斜方向は、第二層３６ｂのコードの赤道面に対する傾斜方向とは逆である。コードの好ましい材質は、スチールである。コードに、有機繊維が用いられてもよい。ベルト３６が、３以上の層を備えてもよい。
【００４７】
バンド３８は、トレッド２４の半径方向内側に位置している。バンド３８は、ベルト３６の半径方向外側に位置している。バンド３８は、ベルト３６に積層されている。バンド３８は、コードとトッピングゴムとからなる。コードは、螺旋状に巻かれている。このバンド３８は、いわゆるジョイントレス構造を有する。コードは、実質的に周方向に延びている。周方向に対するコードの角度は、５°以下、さらには２°以下である。このコードによりベルト３６が拘束されるので、ベルト３６のリフティングが抑制される。コードは、有機繊維からなる。好ましい有機繊維として、ナイロン繊維、ポリエステル繊維、レーヨン繊維、ポリエチレンナフタレート繊維及びアラミド繊維が例示される。
【００４８】
ベルト３６及びバンド３８は、補強層を構成している。ベルト３６のみから、補強層が構成されてもよい。バンド３８のみから、補強層が構成されてもよい。
【００４９】
インナーライナー４０は、カーカス３４の内側に位置している。インナーライナー４０は、カーカス３４の内面に接合されている。インナーライナー４０は、架橋ゴムからなる。インナーライナー４０には、空気遮蔽性に優れたゴムが用いられている。インナーライナー４０の典型的な基材ゴムは、ブチルゴム又はハロゲン化ブチルゴムである。インナーライナー４０は、タイヤ２２の内圧を保持する。
【００５０】
以下では、本発明の作用効果が説明される。
【００５１】
本発明に係るタイヤ２２は、第一クリンチ２８と第二クリンチ３０とを備えている。第一クリンチ２８の損失正接は、第二クリンチ３０の損失正接よりも低い。第一クリンチ２８は低発熱である。これは、第一クリンチ２８におけるエネルギー損失の低減に寄与する。このタイヤ２２の転がり抵抗は低い。
【００５２】
このタイヤ２２では、第一クリンチ２８は、サイドウォール２６の軸方向外側面と接している。半径方向において、このサイドウェールの内側端５４は、第一クリンチ２８の内側端５２の近辺まで延びている。このサイドウォール２６により、第一クリンチ２８の軸方向内側面が覆われている。第一クリンチ２８とカーカス３４との間にサイドウェール２６が位置している。軟質のサイドウォール２６がクッションとなることにより、第一クリンチを低発熱ゴムで構成したことに起因する耐久性の低下を防止する。
【００５３】
このタイヤ２２では損失正接の高い第二クリンチ３０がリムＲと接触する。前述のとおり、この第二クリンチ３０のの主たる補強材は、カーボンブラックである。この第二クリンチ３０の耐摩耗性は高い。このタイヤ２２は高い耐久性が維持されている。さらに、この第二クリンチ３０は導電性である。このタイヤ２２の電気抵抗は低くされうる。このタイヤ２２では、静電気により火花の発生や電波障害が防止されている。加えてこのタイヤ２２では、この第二クリンチ３０により、良好な耐リムずれ性能が維持されている。
【００５４】
図１及び図２において実線ＢＢＬはビードベースラインを表している。このビードベースラインＢＢＬは、タイヤ２２が装着されるリムＲのリム径（ＪＡＴＭＡ参照）を規定する線に相当する。ビードベースラインＢＢＬは、軸方向に延びる。図１において、両矢印Ｈは、タイヤ２２の断面高さである。すなわち、高さＨは、ビードベースラインＢＢＬからこのタイヤ２２の赤道までの半径方向高さである。図２において、両矢印Ｈ１は、ビードベースラインＢＢＬから第一クリンチ２８の外側端５０までの半径方向高さである。
【００５５】
高さＨ１の高さＨに対する比（Ｈ１／Ｈ）は０．１５以上が好ましい。比（Ｈ１／Ｈ）が０．１５以上の第一エイペックス６２を備えるタイヤ２２では、転がり抵抗が効果的に削減されている。この観点から比（Ｈ１／Ｈ）は０．２５以上がより好ましい。比（Ｈ１／Ｈ）は０．４０以下が好ましい。比（Ｈ１／Ｈ）が０．４０以下の第一エイペックス６２を備えるタイヤ２２では、タイヤ２２のサイド部の剛性が適正に保たれうる。このタイヤ２２では、良好な乗り心地が実現されている。この観点から比（Ｈ１／Ｈ）は０．３５以下がより好ましい。
【００５６】
図２において、両矢印Ｈ２は、ビードベースラインＢＢＬから第二クリンチ３０の外側端７０までの半径方向高さである。両矢印Ｈｆは、ビードベースラインＢＢＬからリムＲのフランジ３５の外側端までの半径方向高さである。高さＨ２と高さＨｆとの差（Ｈ２−Ｈｆ）は２ｍｍ以上が好ましい。差（Ｈ２−Ｈｆ）が２ｍｍ以上のタイヤ２２では、走行時でもリムＲのフランジ３５は第二エイペックス６２とのみ接する。リムＲのフランジ３５が第一エイペックス６２と接することはない。これはタイヤ２２の耐久性の向上に寄与する。さらにこのタイヤ２２では、リムずれが効果的に防止されうる。差（Ｈ２−Ｈｆ）は４ｍｍ以下が好ましい。差（Ｈ２−Ｈｆ）が４ｍｍ以下のタイヤ２２では、転がり抵抗が効果的に削減されている。
【００５７】
図２において点Ｐｃは、第二クリンチ３０の外側面上の点である。両矢印Ｔ２は、点Ｐｃにおける第二クリンチ３０の厚みである。詳細には、厚みＴ２は、点Ｐｃから引いた法線に沿って計測した、第二クリンチ３０の外側面と内側面との距離である。前述のとおり、第二クリンチ３０の側部５６の一部及び底部５８は、カーカス３４とリムＲとに挟まれている。第二クリンチ３０のうち、カーカス３４とリムＲとに挟まれる部分において計測した厚みＴ２の最大値は、最大厚みＴ２ｍａｘと称される。この部分において計測した厚みＴ２の最小値は、最小厚みＴ２ｍｉｎと称される。
【００５８】
最大厚みＴ２ｍａｘは３．０ｍｍ以下が好ましい。最大厚みＴ２ｍａｘが３．０ｍｍ以下である第二クリンチ３０を備えたタイヤ２２では、転がり抵抗が低減されている。この観点からが最大厚みＴ２ｍａｘは２．５ｍｍ以下がより好ましい。最小厚みＴ２ｍｉｎは１．０ｍｍ以上が好ましい。最大厚みＴ２ｍｉｎが１．０ｍｍ以上である第二クリンチ３０は、耐摩耗性に優れる。これはタイヤ２２の耐久性の向上に寄与する。また、この第二クリンチ３０では、リムずれが効果的に防止されている。この観点から最小厚みＴ２ｍｉｎは１．５ｍｍ以上がより好ましい。
【００５９】
図２の例では、第二クリンチ３０の厚みはほぼ一定である。すなわち、最大厚みＴ２ｍａｘと最小厚みＴ２ｍｉｎとは同じである。この場合、第二クリンチ３０の厚みは、「最大厚みＴ２ｍａｘ」及び「最小厚みＴ２ｍｉｎ」に代えて、単に「厚みＴ２」で表される。第二クリンチ３０の厚みが一定でなくてもよい。
【００６０】
図２において符号Ｐｓはサイドウォール２６の軸方向外側面上の点である。半径方向において、点Ｐｓは、第一クリンチ２８の外側端５０とサイドウォール２６の内側端５４との中心に位置している。換言すれば、サイドウォール２６の内側端５４と点Ｐｓとの半径方向の距離は、（Ｈｓ／２）である。両矢印ＴＳは、点Ｐｓにおけるサイドウォール２６の厚みである。詳細には、厚みＴＳは、点Ｐｓから引いた法線に沿って計測した、サイドウォール２６の外側面と内側面との距離である。
【００６１】
厚みＴＳは１．０ｍｍ以上が好ましい。厚みＴＳが１．０ｍｍ以上であるサイドウォール２６は、第一クリンチ２８を効果的に保護する。この第一クリンチ２８は耐久性に優れる。これはタイヤ２２の耐久性の向上に寄与する。この観点から厚みＴＳは１．５ｍｍ以上がより好ましい。厚みＴＳは３．０ｍｍ以下が好ましい。厚みＴＳが３．０ｍｍ以下であるサイドウォール２６を備えたタイヤ２２では、サイド部が充分な剛性を有する。このタイヤ２２は操縦安定性に優れる。この観点からが厚みＴＳは２．５ｍｍ以下がより好ましい。
【００６２】
損失正接ＬＴ２に対する損失正接ＬＴ１の比（ＬＴ１／ＬＴ２）は、０．３以上が好ましい。比（ＬＴ１／ＬＴ２）が０．３以上の第一クリンチ２８及び第二クリンチ３０では、良好な耐久性が維持されうる。この観点から比（ＬＴ１／ＬＴ２）は０．４以上がより好ましい。比（ＬＴ１／ＬＴ２）は、０．６以下が好ましい。比（ＬＴ１／ＬＴ２）が０．６以下の第一クリンチ２８及び第二クリンチ３０では、転がり抵抗が効果的に削減されている。この観点から比（ＬＴ１／ＬＴ２）は０．５以下がより好ましい。
【００６３】
損失正接ＬＴ１は、０．０６以下が好ましい。損失正接ＬＴ１が０．０６以下の第一クリンチ２８を備えたタイヤ２２では、第一クリンチ２８におけるエネルギー損失が小さくされうる。このタイヤ２２では低い転がり抵抗が実現されうる。この観点から、損失正接ＬＴ１は０．０５以下がより好ましい。損失正接ＬＴ１は、０．０３以上が好ましい。損失正接ＬＴ１が０．０３以上の第一クリンチ２８は良好な耐久性が維持されうる。この観点から、損失正接ＬＴ１は０．０４以上がより好ましい。
【００６４】
損失正接ＬＴ２は、０．１５以下が好ましい。損失正接ＬＴ２が０．１５以下の第二クリンチ３０では、第二クリンチ３０におけるエネルギー損失が小さくされうる。このタイヤ２２では低い転がり抵抗が実現できる。この観点から、損失正接ＬＴ２は０．１３以下がより好ましい。損失正接ＬＴ２は、０．０７以上が好ましい。損失正接ＬＴ２が０．０７以上の第二クリンチ３０を備えたタイヤ２２では、良好な耐摩耗性が維持されている。このタイヤ２２は耐久性に優れる。また、このタイヤ２２は効果的にリムずれが防止されている。この観点から、損失正接ＬＴ２は０．０８以上がより好ましい。
【００６５】
第二クリンチ３０の複素弾性率Ｅ２＊は８ＭＰａ以上が好ましい。複素弾性率Ｅ２＊が８ＭＰａ以上の第二クリンチ３０では、良好な耐久性が維持されている。この観点から複素弾性率Ｅ２＊は９ＭＰａ以上がより好ましい。複素弾性率Ｅ２＊は１２ＭＰａ以下が好ましい。複素弾性率Ｅ２＊が１２ＭＰａ以下の第二クリンチ３０では、タイヤ２２のサイド部の剛性が適正に保たれうる。このタイヤ２２では、良好な乗り心地が実現されている。この観点から複素弾性率Ｅ２＊は１１ＭＰａ以下がより好ましい。
【００６６】
複素弾性率Ｅ２＊に対する第一クリンチ２８の複素弾性率Ｅ１＊の比（Ｅ１＊／Ｅ２＊）は、０．７以上１．２以下が好ましい。比（Ｅ１＊／Ｅ２＊）が０．７以上１．２以下のクリンチでは、第二クリンチ３０の複素弾性率Ｅ２＊と第一クリンチ２８の複素弾性率Ｅ１＊との差が小さくされうる。このタイヤ２２では、タイヤ２２に荷重が加えられたときに、第二クリンチ３０と第一クリンチ２８との境界における歪みが小さくされうる。このクリンチは耐久性に優れる。この観点から比（Ｅ１＊／Ｅ２＊）は０．８以上１．１以下がより好ましい。
【００６７】
サイドウォール２６の複素弾性率Ｅｓ＊は３ＭＰａ以上が好ましい。複素弾性率Ｅｓ＊が３ＭＰａ以上のサイドウォール２６を有するタイヤ２２では、サイド部が充分な剛性を有する。このタイヤ２２は操縦安定性に優れる。この観点から複素弾性率Ｅｓ＊は３．５ＭＰａ以上がより好ましい。複素弾性率Ｅｓ＊は５ＭＰａ以下が好ましい。複素弾性率Ｅｓ＊が５ＭＰａ以下のサイドウォール２６は、柔軟である。このサイドウォール２６は、第一クリンチ２８の耐久性の向上に効果的に寄与する。この観点から複素弾性率Ｅｓ＊は４．５ＭＰａ以下がより好ましい。
【００６８】
図３には、タイヤ２２と共に、リムＲ及び電気抵抗測定装置７２が示されている。この装置７２は、絶縁板７４、金属板７６、軸７８及び抵抗計８０を備えている。絶縁板７４の電気抵抗は、１．０×１０１２Ω以上である。金属板７６の表面は、研磨されている。この金属板７６の電気抵抗は、１０Ω以下である。この装置７２が用いられ、ＩＳＯ１６３９２規格に準拠して、タイヤ２２の電気抵抗Ｒｔが測定される。測定前に、タイヤ２２の表面に付着した汚れ及び離型剤が除去される。このタイヤ２２は、十分に乾燥させられる。このタイヤ２２が、アルミニウム合金製のリムＲに組み込まれる。組み込みのとき、タイヤ２２とリムＲとの接触部に、潤滑剤として石けん水が塗布される。このタイヤ２２に、内圧が２００ｋＰａとなるように、空気が充填される。このタイヤ２２及びリムＲが、試験室で２時間保持される。試験室の、温度は２５℃であり、湿度は５０％である。このタイヤ２２及びリムＲが、軸７８に取り付けられる。このタイヤ２２及びリムＲに、５．３ｋＮの荷重が０．５分間負荷されてから、この荷重が開放される。このタイヤ２２及びリムＲに、再度５．３ｋＮの荷重が０．５分間負荷されてから、この荷重が開放される。さらに、このタイヤ２２及びリムＲに、５．３ｋＮの荷重が２．０分間負荷されてから、この荷重が開放される。その後、軸７８と金属板７６との間に、１０００Ｖの電圧が印可される。印可が開始されてから５分経過後の、軸７８と金属板７６との間の電気抵抗が、抵抗計８０で測定される。測定は、タイヤ２２の周方向に沿って９０°刻みの４カ所で行われる。得られた４つの電気抵抗のうちの最大値が、このタイヤ２２の電気抵抗Ｒｔである。
【００６９】
電気抵抗Ｒｔは、１．０×１０８Ω未満が好ましい。電気抵抗Ｒｔが１．０×１０８Ω未満であるタイヤ２２では、静電気が帯電しにくい。この観点から、電気抵抗Ｒｔは８．８×１０７Ω以下がより好ましく、７．１×１０７Ω以下が特に好ましい。
【００７０】
本発明では、タイヤ２２及びタイヤ２２の各部材の寸法及び角度は、タイヤ２２が正規リムに組み込まれ、正規内圧となるようにタイヤ２２に空気が充填された状態で測定される。測定時には、タイヤ２２には荷重がかけられない。本明細書において正規リムとは、タイヤ２２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。本明細書において正規内圧とは、タイヤ２２が依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。乗用車用タイヤ２２の場合は、内圧が１８０ｋＰａの状態で、寸法及び角度が測定される。
【実施例】
【００７１】
以下、実施例によって本発明の効果が明らかにされるが、この実施例の記載に基づいて本発明が限定的に解釈されるべきではない。
【００７２】
［実施例１］
図１に示された構造を備えた実施例１のタイヤを得た。このタイヤのサイズは、１５５／６５Ｒ１４とされた。表１にこのタイヤの諸元が示されている。このタイヤのビードの部分が図２に示された構造を有することは、表中の「構造」の欄に「図２」として示されている。このタイヤのエイペックスの高さは５ｍｍである。このタイヤでは、比（Ｈｓ／Ｈｒ）は０．９６である。このタイヤのサイドウォールの複素弾性率Ｅ３＊は５ＭＰａである。このタイヤでは、第二クリンチの厚さは均一である。従って、外側層の厚みは、「厚みＴ２」として表記されている。
【００７３】
［比較例１］
ビードの部分が図４の構造を有し、クリンチ全体が第二ゴムと同じゴムで構成された比較例１のタイヤを得た。比較例１は、従来のタイヤである。
【００７４】
［比較例２］
ビードの部分が図４の構造を有し、クリンチ全体が第一ゴムと同じゴムで構成された比較例２のタイヤを得た。
【００７５】
［実施例２−４］
厚みＴ２を表２に示される値にした他は実施例１と同様にして、実施例２−４のタイヤを得た。
【００７６】
［実施例５−７］
厚みＴＳを表２に示される値にした他は実施例１と同様にして、実施例５−７のタイヤを得た。
【００７７】
［実施例８−１１］
比（Ｈ１／Ｈ）を表３に示される値とした他は実施例１と同様にして、実施例８−１１のタイヤを得た。
【００７８】
［実施例１２−１５］
損失正接ＬＴ１を変更し比（ＬＴ１／ＬＴ２）を表４に示される値とした他は実施例１と同様にして、実施例１２−１５のタイヤを得た。
【００７９】
［実施例１６−１９］
複素弾性率Ｅ２＊を変更し比（Ｅ１＊／Ｅ２＊）表５に示される値とした他は実施例１と同様にして、実施例１６−１９のタイヤを得た。
【００８０】
［転がり抵抗］
転がり抵抗試験機を用い、下記の測定条件で転がり抵抗を測定した。
使用リムＲ：１４×４１／２Ｊ
内圧：２３０ｋＰａｋＰａ
荷重：３．４３ｋＮ
速度：８０ｋｍ／ｈ
この結果が、比較例１を１００とした指数値で下記の表１から５に示されている。数値が小さいほど、転がり抵抗が小さく、燃費性能に優れていることを示す。数値が小さいほど好ましい。
【００８１】
［耐久性］
タイヤを正規リム（１４×４１／２Ｊ）に組み込み、このタイヤに空気を充填して内圧を１８０ｋＰａとした。このタイヤをドラム式走行試験機に装着し、ＪＡＴＭＡ最大負荷荷重の６５％に相当する縦荷重（７．５ｋＮ）をタイヤに負荷した。このタイヤを１００ｋｍ／ｈの速度で、半径が１．７ｍであるドラムの上を走行させた。２００００ｋｍ走行した時点及び３００００ｋｍ走行した時点で、タイヤの損傷の有無を確認した。この結果が、下記の表１から５に示されている。これらの表において、「Ａ」は３００００ｋｍ走行した時点で損傷が発生していないことを表し、「Ｂ」は２００００ｋｍ走行した時点で損傷が発生していないが３００００ｋｍ走行した時点で損傷が発生したことを表し、「Ｃ」は２００００ｋｍ走行した時点で損傷が発生したことを表している。「Ａ」、「Ｂ」、「Ｃ」の順に好ましい。「Ｂ」以上が合格である。
【００８２】
［タイヤ電気抵抗］
図３に示された方法にて、タイヤの電気抵抗Ｒｔを測定した。電気抵抗Ｒｔが１００ＭΩ未満であれば「ＯＫ」、電気抵抗Ｒｔが１００ＭΩ以上であれば「ＮＧ」とされた。その測定結果が、下記の表１から５に示されている。
【００８３】
［リムずれ性能］
ＪＩＳＤ４２３０に準拠したビートアンシーティング抵抗力試験により、ビード部に横方向からの荷重を負荷し、ビードがリムから外れるときの抵抗力を測定した。この結果が下記の表１から５に示されている。これらの表では、比較例２を基準とし、「Ａ」は比較例２の１．１０倍以上であることを表し、「Ｂ」は比較例２の１．０５倍以上１．１０倍未満であることを表し、「Ｃ」は比較例２の１．０５倍未満であることを表している。「Ａ」、「Ｂ」、「Ｃ」の順に好ましい。「Ｂ」以上が合格である。
【００８４】
【表１】
2015199465.tif 000003
【００８５】
【表２】
2015199465.tif 000004
【００８６】
【表３】
2015199465.tif 000005
【００８７】
【表４】
2015199465.tif 000006
【００８８】
【表５】
2015199465.tif 000007
【００８９】
表１−５に示されるように、本発明に係るタイヤでは、比較例のタイヤに比べ、良好な結果が得られている。この評価結果から、本発明の優位性は明らかである。
【産業上の利用可能性】
【００９０】
本発明に係るタイヤは、種々の車両に装着されうる。
【符号の説明】
【００９１】
２、２２・・・タイヤ
４、２６・・・サイドウォール
６・・・クリンチ
８、３２・・・ビード
１０、６２・・・エイペックス
１２、３４・・・カーカス
１４、６０・・・コア
２４・・・トレッド
２８・・・第一クリンチ
３０・・・第二クリンチ
３６・・・ベルト
３６ａ・・・内側層
３６ｂ・・・外側層
３８・・・バンド
４０・・・インナーライナー
４２・・・トレッド面
４４・・・溝
４６・・・ベース層
４８・・・キャップ層
５０、７０・・・外側端
５２、５４・・・内側端
５６・・・側部
５８・・・底部
６４・・・カーカスプライ
６６・・・主部
６８・・・折返し部
７２・・・装置
７４・・・絶縁版
７６・・・金属板
７８・・・軸
８０・・・抵抗計
【図１】
2015199465.tif 000008
【図２】
2015199465.tif 000009
【図３】
2015199465.tif 000010
【図４】
2015199465.tif 000011